ИСКУССТВЕННАЯ ПОРОДА
MANMADE ROCK

Изобретение относится к промышленности строительных материалов.
Известна искусственная порода, включающая, мас.%; цемент 25-30; мука и песок на основе карбоната кальция до 55; оксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы и повышении ее износостойкости.
Технический результат достигается тем, что в искусственной породе из смеси, включающей цемент, песок на основе карбоната кальция, воду, оксиды железа, карбид кремния, компоненты находятся при следующем соотношении, мас.%: цемент 27-29; песок на основе карбоната кальция 34-41; вода 15-20; оксиды железа 3-4; карбид кремния 13-14.
Составы для получения искусственной породы приведены в таблице.
Компоненты
Содержание, мас.%
1
2
Цемент
27
29
Песок на основе карбоната кальция
41
34
Вода
15
20
Оксиды железа
3
4
Карбид кремния
14
13
Подготавливают и дозируют сырьевые компоненты. Цемент (портландцемент) смешивают с песком на основе карбоната кальция, карбидом кремния, оксидами железа (II) и (III), взятыми в соотношении 1:3, добавляют воду и готовят смесь. Полученную смесь укладывают в формы, уплотняют и оставляют до затвердевания в течение 1 сут. Затвердевшие изделия извлекают из форм и выдерживают при комнатной температуре не менее 28 сут. Поверхности изделий шлифуют.
Предложенная искусственная порода, является экологически безопасным строительным материалом. Ее износостойкость повышается на 8-10% по отношению к прототипу.
Источник информации
1. Патент №268011 ПНР, С04В, 1990.